(57)【要約】【課題】高容量でサイクル特性に優れたリチウムイオン二次電池負極用として好適な負極材、これを用いた負極及びリチウムイオン二次電池を提供する。【解決手段】珪素を含むリチウムイオンを吸蔵及び放出することが可能な粒子で、レーザー回折法粒度分布測定装置で測定した体積基準分布において、その最頻値をモード径、累積５０％径をＤ50、累積９０％径をＤ90としたとき、（モード径−Ｄ50）／Ｄ50＝０．１３以上で、かつ（Ｄ90−モード径）／Ｄ90＝０．２８以下であることを特徴とする粒子からなるリチウムイオン二次電池用負極材。【選択図】なし【特許請求の範囲】
【請求項１】
珪素を含むリチウムイオンを吸蔵及び放出することが可能な粒子で、レーザー回折法粒度分布測定装置で測定した体積基準分布において、その最頻値をモード径、累積５０％径をＤ50、累積９０％径をＤ90としたとき、（モード径−Ｄ50）／Ｄ50＝０．１３以上で、かつ（Ｄ90−モード径）／Ｄ90＝０．２８以下であることを特徴とする粒子からなるリチウムイオン二次電池用負極材。
【請求項２】
Ｄ50が、０．１〜２０μｍであることを特徴とする請求項１記載のリチウムイオン二次電池用負極材。
【請求項３】
珪素を含むリチウムイオンを吸蔵及び放出することが可能な粒子が、珪素粒子、珪素の微粒子が珪素系化合物に分散した複合構造を有する粒子、一般式ＳｉＯｘ（０．５≦ｘ≦１．６）で表される酸化珪素粒子、又はこれらの混合物である請求項１又は２記載のリチウムイオン二次電池用負極材。
【請求項４】
珪素を含むリチウムイオンを吸蔵及び放出することが可能な粒子の表面が、炭素被膜で被覆されている被覆粒子であることを特徴とする請求項１〜３のいずれか１項記載のリチウムイオン二次電池用負極材。
【請求項５】
珪素を含むリチウムイオンを吸蔵及び放出することが可能な粒子の表面が、炭素被膜で被覆されている被覆粒子が、珪素を含むリチウムイオンを吸蔵及び放出することが可能な粒子に対して、熱分解して炭素を生成し得る有機物ガス及び／又は蒸気雰囲気中、６００〜１，２００℃の温度範囲で炭素を化学蒸着し、炭素被膜を形成したものである請求項４記載のリチウムイオン二次電池用負極材。
【請求項６】
熱分解して炭素を生成し得る有機物ガスの原料が、メタン、エタン、エチレン、アセチレン、プロパン、ブタン、ブテン、ペンタン、イソブタン、ヘキサン、ベンゼン、トルエン、キシレン、スチレン、エチルベンゼン、ジフェニルメタン、ナフタレン、フェノール、クレゾール、ニトロベンゼン、クロルベンゼン、インデン、クマロン、ピリジン、アントラセン、フェナントレン、タール蒸留工程で得られるガス軽油、クレオソート油、アントラセン油及びナフサ分解タール油から選択される１種以上である請求項５記載のリチウムイオン二次電池用負極材。
【請求項７】
請求項１〜６のいずれか１項記載のリチウムイオン二次電池用負極材を用いたことを特徴とするリチウムイオン二次電池用負極。
【請求項８】
請求項７に記載のリチウムイオン二次電池用負極を用いたことを特徴とするリチウムイオン二次電池。
【発明の詳細な説明】
【技術分野】
【０００１】
本発明は、リチウムイオン二次電池用負極活物質として用いた際に、高い初回充放電効率及び高容量、並びに良好なサイクル特性を示すリチウムイオン二次電池用負極材とそれを用いた、負極及びリチウムイオン二次電池に関するものである。
【背景技術】
【０００２】
近年、携帯型の電子機器、通信機器等の著しい発展に伴い、経済性と機器の小型化、軽量化の観点から、高エネルギー密度の二次電池が強く要望されている。
【０００３】
従来、この種の二次電池の高容量化策として、例えば、負極材料にＶ、Ｓｉ、Ｂ、Ｚｒ、Ｓｎ等の酸化物及びそれらの複合酸化物を用いる方法（例えば、特許文献１，２参照）、溶融急冷した金属酸化物を負極材として適用する方法（例えば、特許文献３参照）、負極材料に酸化珪素を用いる方法（例えば、特許文献４参照）、負極材料にＳｉ2Ｎ2Ｏ及びＧｅ2Ｎ2Ｏを用いる方法（例えば、特許文献５参照）等が知られている。
【０００４】
また、負極材に導電性を付与する目的として、ＳｉＯを黒鉛とメカニカルアロイング後に炭化処理する方法（例えば、特許文献６参照）、珪素粒子表面に化学蒸着法により炭素層を被覆する方法（例えば、特許文献７参照）、酸化珪素粒子表面に化学蒸着法により炭素層を被覆する方法（例えば、特許文献８参照）がある。
【０００５】
しかしながら、上記従来の方法では、充放電容量が上がり、エネルギー密度が高くなるものの、サイクル性が不十分であったり、市場の要求特性には未だ不十分であったりし、必ずしも満足でき得るものではなく、更なるエネルギー密度の向上が望まれていた。
【０００６】
特に、特許文献４では、酸化珪素をリチウムイオン二次電池用負極材として用い、高容量の電極を得ているが、本発明者が知る限りにおいては、未だ初回充放電時における不可逆容量が大きかったり、サイクル性が実用レベルに達していなかったり等の問題があり、改良する余地がある。
【０００７】
また、負極材に導電性を付与した技術についても、特許文献６では固体と固体の融着であるため均一な炭素被膜が形成されず、導電性が不十分であるといった問題がある。
そして、特許文献７の方法においては、均一な炭素被膜の形成が可能となるものの、Ｓｉを負極材として用いているため、リチウムイオンの吸脱着時の膨張・収縮が余りにも大きすぎて、結果として実用に耐えられず、サイクル性が低下するためにこれを防止するべく充電量の制限を設けなくてはならない。特許文献８の方法においては、サイクル性の向上は確認されるものの、微細な珪素結晶の析出、炭素被覆の構造及び基材との融合が不十分であることより、充放電のサイクル数を重ねると徐々に容量が低下し、一定回数後に急激に低下するという現象があり、二次電池用としてはまだ不十分であるといった問題があった。以上のことから、酸化珪素系の高い電池容量と低い体積膨張率の利点を維持しつつ、初回充放電効率が高く、サイクル特性に優れたリチウムイオン二次電池用として有効な負極材とその製造方法の開発が待たれていた。
【先行技術文献】
【特許文献】
【０００８】
【特許文献１】特開平５−１７４８１８号公報
【特許文献２】特開平６−６０８６７号公報
【特許文献３】特開平１０−２９４１１２号公報
【特許文献４】特許第２９９７７４１号公報
【特許文献５】特開平１１−１０２７０５号公報
【特許文献６】特開２０００−２４３３９６号公報
【特許文献７】特開２０００−２１５８８７号公報
【特許文献８】特開２００２−４２８０６号公報
【発明の概要】
【発明が解決しようとする課題】
【０００９】
本発明は、珪素を含む材料、例えば酸化珪素系の材料の低い体積膨張率の利点を維持しつつ、高容量でサイクル特性に優れたリチウムイオン二次電池負極用として好適な負極材、これを用いた負極及びリチウムイオン二次電池を提供することを目的とする。
【課題を解決するための手段】
【００１０】
本発明者は、珪素を含むリチウムイオンを吸蔵及び放出することが可能な粒子の粒径の分布を特定の範囲にすること、つまり、レーザー回折法粒度分布測定装置で測定した体積基準分布において、その最頻値をモード径、累積５０％径をＤ50、累積９０％径をＤ90としたとき、（モード径−Ｄ50）／Ｄ50＝０．１３以上で、かつ（Ｄ90−モード径）／Ｄ90＝０．２８以下であることを特徴とする粒子を、リチウムイオン二次電池用負極材（活物質）として用いることで、高容量でサイクル特性に優れたリチウムイオン二次電池が得られることを知見し、本発明をなすに至ったものである。
【００１１】
従って、本発明は下記リチウムイオン二次電池用負極材、負極及びリチウムイオン二次電池を提供する。
[Ｉ]．珪素を含むリチウムイオンを吸蔵及び放出することが可能な粒子で、レーザー回折法粒度分布測定装置で測定した体積基準分布において、その最頻値をモード径、累積５０％径をＤ50、累積９０％径をＤ90としたとき、（モード径−Ｄ50）／Ｄ50＝０．１３以上で、かつ（Ｄ90−モード径）／Ｄ90＝０．２８以下であることを特徴とする粒子からなるリチウムイオン二次電池用負極材。
[ＩＩ]．上記リチウムイオン二次電池用負極材を用いたことを特徴とするリチウムイオン二次電池用負極。
[ＩＩ]．上記リチウムイオン二次電池用負極を用いたことを特徴とするリチウムイオン二次電池。
【発明の効果】
【００１２】
以上説明したように、本発明で得られた負極材をリチウムイオン二次電池の負極材に適用することで、高容量でかつサイクル性に優れたリチウムイオン二次電池を得ることができる。また、その製造方法についても特別複雑なものではなく簡便であり、工業的規模の生産にも十分耐え得るものである。
【図面の簡単な説明】
【００１３】
【図１】実施例１の粒度分布チャートである。
【図２】実施例２の粒度分布チャートである。
【図３】実施例３の粒度分布チャートである。
【図４】比較例１の粒度分布チャートである。
【図５】比較例２の粒度分布チャートである。
【図６】比較例３の粒度分布チャートである。
【発明を実施するための形態】
【００１４】
以下、本発明について詳細に説明する。
[リチウムイオン二次電池用負極材]
本発明のリチウムイオン二次電池用負極材は、珪素を含むリチウムイオンを吸蔵及び放出することが可能な粒子で、レーザー回折法粒度分布測定装置で測定した体積基準分布において、その最頻値をモード径、累積５０％径をＤ50、累積９０％径をＤ90としたとき、（モード径−Ｄ50）／Ｄ50＝０．１３以上で、かつ（Ｄ90−モード径）／Ｄ90＝０．２８以下であることを特徴とする粒子からなるものである。
【００１５】
珪素を含むリチウムイオンを吸蔵及び放出することが可能な粒子（以下、珪素を含む粒子と表記する場合がある。）としては、珪素粒子、珪素の微粒子が珪素系化合物に分散した複合構造を有する粒子、一般式ＳｉＯｘ（０．５≦ｘ≦１．６）で表される酸化珪素粒子、又はこれらの混合物が好ましい。これらを使用することで、より初回充放電効率が高く、高容量でかつサイクル性に優れたリチウムイオン二次電池用負極材が得られる。
【００１６】
本発明における酸化珪素とは、非晶質の珪素酸化物の総称であり、不均化前の酸化珪素は、一般式ＳｉＯｘ（０．５≦ｘ≦１．６）で表される。ｘは０．８≦ｘ＜１．６が好ましく、０．８≦ｘ＜１．３がより好ましい。この酸化珪素は、例えば、二酸化珪素と金属珪素との混合物を加熱して生成した一酸化珪素ガスを冷却・析出して得ることができる。
【００１７】
珪素の微粒子が珪素系化合物に分散した複合構造を有する粒子は、例えば、珪素の微粒子を珪素系化合物と混合したものを焼成する方法や、一般式ＳｉＯｘで表される不均化前の酸化珪素粒子を、アルゴン等不活性な非酸化性雰囲気中、４００℃以上、好適には８００〜１，１００℃の温度で熱処理し、不均化反応を行うことで得ることができる。特に後者の方法で得た材料は、珪素の微結晶が均一に分散されるため好適である。上記のような不均化反応により、珪素ナノ粒子のサイズを１〜１００ｎｍとすることができる。なお、珪素ナノ粒子が酸化珪素中に分散した構造を有する粒子中の酸化珪素については、二酸化珪素であることが望ましい。なお、透過電子顕微鏡によってシリコンのナノ粒子（結晶）が無定形の酸化珪素に分散していることを確認することができる。
【００１８】
珪素を含む粒子の物性は、目的とする複合粒子により適宜選定することができる。例えば、平均粒径は０．１〜５０μｍが好ましく、下限は０．２μｍ以上がより好ましく、０．５μｍ以上がさらに好ましい。上限は３０μｍ以下がより好ましく、２０μｍ以下がさらに好ましい。なお、本発明における平均粒径とは、レーザー回折法による粒度分布測定における重量平均粒径で表すものである。
【００１９】
ＢＥＴ比表面積は、０．５〜１００ｍ2／ｇが好ましく、１〜２０ｍ2／ｇがより好ましい。ＢＥＴ比表面積が０．５ｍ2／ｇ以上であれば、電極に塗布した際の接着性が低下して電池特性が低下するおそれがない。また、１００ｍ2／ｇ以下であれば、粒子表面の二酸化珪素の割合が大きくなり、リチウムイオン二次電池用負極材として用いた際に電池容量が低下するおそれもないものとすることができる。
【００２０】
上記珪素を含む粒子に導電性を付与し、電池特性の向上を図る方法として、黒鉛等の導電性のある粒子と混合する方法、上記複合粒子の表面を炭素被膜で被覆する方法、及びその両方を組み合わせる方法が挙げられる。中でも、珪素を含むリチウムイオンを吸蔵及び放出することが可能な粒子の表面が、炭素被膜で被覆されている被覆粒子とすることが好ましい。炭素被膜で被覆する方法としては、化学蒸着（ＣＶＤ）する方法が好適である。
【００２１】
化学蒸着（ＣＶＤ）の方法としては、例えば、珪素を含むリチウムイオンを吸蔵及び放出することが可能な粒子の表面が、炭素被膜で被覆されている被覆粒子が、珪素を含むリチウムイオンを吸蔵及び放出することが可能な粒子に対して、熱分解して炭素を生成し得る有機物ガス及び／又は蒸気雰囲気中、６００〜１，２００℃、好適には９００〜１，１００℃の温度範囲で炭素を化学蒸着して炭素被膜を形成させる方法が挙げられる。
【００２２】
化学蒸着（ＣＶＤ）は、常圧、減圧下共に適用可能であり、減圧下としては、５０〜３０，０００Ｐａの減圧下が挙げられる。また、炭素被膜の形成工程に使用する装置は、バッチ式炉、ロータリーキルン、ローラーハースキルンといった連続炉、流動層等の一般的に知られた装置が使用可能である。特に、蒸着装置が粒子を静置して行うバッチ式炉の場合、減圧下で行うことにより炭素をさらに均一に被覆することができ、電池特性の向上を図ることができる。
【００２３】
化学蒸着による炭素被膜の形成には、下記のような様々な有機物がその炭素源として挙げられるが、熱分解温度や蒸着速度、また蒸着後に形成される炭素被膜の特性等は、用いる物質によって大きく異なる場合がある。蒸着速度が大きい物質は表面の炭素被膜の均一性が十分でない場合が多く、反面分解に高温を要する場合、高温での蒸着時に、被覆される粒子中の珪素結晶が大きく成長し過ぎて、放電効率やサイクル特性の低下を招くおそれがある。
【００２４】
熱分解して炭素を生成し得る有機物ガスの原料としては、メタン、エタン、エチレン、アセチレン、プロパン、ブタン、ブテン、ペンタン、イソブタン、ヘキサン等の炭化水素、ベンゼン、トルエン、キシレン、スチレン、エチルベンゼン、ジフェニルメタン、ナフタレン、フェノール、クレゾール、ニトロベンゼン、クロルベンゼン、インデン、クマロン、ピリジン、アントラセン、フェナントレン等の１環〜３環の芳香族炭化水素、タール蒸留工程で得られるガス軽油、クレオソート油、アントラセン油及びナフサ分解タール油等が挙げられる。これらは１種単独で又は２種以上を適宜選択して用いることができる。
【００２５】
炭素被膜の被覆量は、炭素被覆した被覆粒子全体に対して０．３〜４０質量％が好ましく、１．０〜３０質量％がより好ましい。被覆される粒子にもよるが、炭素被覆量を０．３質量％以上とすることで、概ね十分な導電性を維持することができ、非水電解質二次電池の負極とした際のサイクル性の向上を確実に達成することができる。また、炭素被覆量が４０質量％以下であれば、効果の向上が見られず、負極材料に占める炭素の割合が多くなって、リチウムイオン二次電池用負極材として用いた場合に充放電容量が低下するような事態が発生する可能性を、極力低くすることができる。
【００２６】
本発明の粒子の特定の粒径範囲は、累積５０％径をＤ50、累積９０％径をＤ90としたとき、（モード径−Ｄ50）／Ｄ50＝０．１３以上で、かつ（Ｄ90−モード径）／Ｄ90＝０．２８以下である。このような範囲とすることで、粗粉側の裾野が短く、微粉側の裾野が長い、粒度分布が左右対称にならない粒度分布が得られる。（モード径−Ｄ50）／Ｄ50が０．１３未満だと、サイクル特性が不十分で、電極の充填密度が十分得られない。（モード径−Ｄ50）／Ｄ50は０．１３〜０．５０が好ましく、０．１５〜０．３５がより好ましく、０．２５〜０．３３がさらに好ましい。（Ｄ90−モード径）／Ｄ90が０．２８を超えると、サイクル特性が不十分で、電極に塗布しにくくなる。特にＤ90が１５μｍを超える粒子の場合、粗大粒子が存在することとなりセパレータを傷つけるおそれがある。（Ｄ90−モード径）／Ｄ90は０．０５〜０．２８が好ましく、０．０５〜０．２０がより好ましく、０．０８〜０．１８がさらに好ましい。また、Ｄ50は０．１〜２０μｍが好ましく、０．５〜１５μｍがより好ましく、１〜１０μｍがさらに好ましい。Ｄ90は５〜２５μｍが好ましく、５〜１５μｍがより好ましく、７〜１１μｍがさらに好ましい。モード径は５〜２０μｍが好ましい。なお、本発明におけるＤ50とは、レーザー回折法による粒度分布測定における体積分布の、累積５０％径、Ｄ90とは累積９０％径を表わすものである。
【００２７】
本発明の特定の粒径範囲とするためには、粉砕や分級等の処理、さらに炭素被膜を形成する場合は、その被覆量等により適宜調整することができる。粉砕には良く知られた装置を使用することができる。例えば、ボール、ビーズ等の粉砕媒体を運動させ、その運動エネルギーによる衝撃力や摩擦力、圧縮力を利用して被砕物を粉砕するボールミル、媒体撹拌ミルや、ローラによる圧縮力を利用して粉砕を行うローラミルや、被砕物を高速で内張材に衝突もしくは粒子相互に衝突させ、その衝撃による衝撃力によって粉砕を行うジェットミルや、ハンマー、ブレード、ピン等を固設したローターの回転による衝撃力を利用して被砕物を粉砕するハンマーミル、ピンミル、ディスクミルや、剪断力を利用するコロイドミルや高圧湿式対向衝突式分散機「アルティマイザー」等が用いられる。粉砕は、湿式、乾式共に用いられる。なお、粉砕だけでは粒度分布がブロードになる、すなわちモード径とＤ90が乖離した分布となりやすいが、さらに、粉砕後に粒度分布を整えるため、乾式分級や湿式分級もしくはふるい分け分級が用いられる。乾式分級は、主として気流を用い、分散、分離（細粒子と粗粒子の分離）、捕集（固体と気体の分離）、排出のプロセスが逐次もしくは同時に行われ、粒子相互間の干渉、粒子の形状、気流の流れの乱れ、速度分布、静電気の影響等で分級効率を低下させないよう、分級をする前に前処理（水分、分散性、湿度等の調整）を行ったり、使用される気流の水分や酸素濃度を調整して用いられる。また、サイクロン等の乾式で分級機が一体となっているタイプでは、一度に粉砕、分級が行われ、所望の粒度分布とすることが可能となる。本発明の（Ｄ90−モード径）／Ｄ90≦０．２８とするには、粉砕後に分級機や篩で粗粉側をカットすることが有効である。
【００２８】
本発明は、上記粒子をリチウムイオン二次電池用負極材（活物質）に用いるものであり、本発明で得られたリチウムイオン二次電池用負極材を用いて、負極を作製し、リチウムイオン二次電池を製造することができる。
【００２９】
［負極］
上記リチウムイオン二次電池用負極材を用いて負極を作製する場合、さらにカーボンや黒鉛等の導電剤を添加することができる。この場合においても導電剤の種類は特に限定されず、構成された電池において、分解や変質を起こさない電子伝導性の材料であればよい。具体的にはＡｌ，Ｔｉ，Ｆｅ，Ｎｉ，Ｃｕ，Ｚｎ，Ａｇ，Ｓｎ，Ｓｉ等の金属粒子や金属繊維又は天然黒鉛、人造黒鉛、各種のコークス粒子、メソフェーズ炭素、気相成長炭素繊維、ピッチ系炭素繊維、ＰＡＮ系炭素繊維、各種の樹脂焼成体等の黒鉛を用いることができる。
【００３０】
負極（成型体）の調製方法としては、一例として下記のような方法が挙げられる。
上述の負極材と、必要に応じて導電剤と、ポリイミド樹脂等の結着剤等の他の添加剤とに、Ｎ−メチルピロリドン又は水等の溶剤を混練してペースト状の合剤とし、この合剤を集電体のシートに塗布する。この場合、集電体としては、銅箔、ニッケル箔等、通常、負極の集電体として使用されている材料であれば、特に厚さ、表面処理の制限なく使用することができる。
なお、合剤をシート状に成形する成形方法は特に限定されず、公知の方法を用いることができる。
【００３１】
［リチウムイオン二次電池］
リチウムイオン二次電池は、少なくとも、正極と、負極と、リチウムイオン導電性の非水電解質とを有するリチウムイオン二次電池であって、上記負極に、本発明に係るリチウムイオン二次電池用負極材が用いられたものである。本発明のリチウムイオン二次電池は、上記被覆粒子からなる負極材を用いた負極からなる点に特徴を有し、その他の正極、電解質、セパレータ等の材料及び電池形状等は公知のものを使用することができ、特に限定されない。上述のように、本発明の負極材は、リチウムイオン二次電池用の負極材として用いた場合の電池特性（充放電容量及びサイクル特性）が良好で、特にサイクル耐久性に優れたものである。
【００３２】
正極活物質としてはＬｉＣｏＯ2、ＬｉＮｉＯ2、ＬｉＭｎ2Ｏ4、Ｖ2Ｏ5、ＭｎＯ2、ＴｉＳ2、ＭｏＳ2等の遷移金属の酸化物、リチウム、及びカルコゲン化合物等が用いられる。
【００３３】
電解質としては、例えば、六フッ化リン酸リチウム、過塩素酸リチウム等のリチウム塩を含む非水溶液が用いられる。非水溶媒としてはプロピレンカーボネート、エチレンカーボネート、ジエチルカーボネート、ジメトキシエタン、γ−ブチロラクトン、２−メチルテトラヒドロフラン等の１種又は２種以上を組み合わせて用いられる。また、それ以外の種々の非水系電解質や固体電解質も使用することができる。
【実施例】
【００３４】
以下、実施例及び比較例を示し、本発明を具体的に説明するが、本発明は下記の実施例に制限されるものではない。
【００３５】
［実施例１］
ジョークラッシャ―（前川工業所製）で粗砕したＳｉＯｘ（ｘ＝１．０）をボールミル（マキノ製）で２時間粉砕し、Ｄ50が８μｍのＳｉＯ粒子を得た。この粒子をジェットミル（ホソカワミクロン１００ＡＦＧ）で、圧力空気の圧力０．５８ＭＰａ、分級機の回転数１６，０００ｒｐｍの条件で微粉砕し、サイクロンで回収したところＤ50が４．６μｍのＳｉＯ粉末であった。
この粒子を粉体層厚みが１０ｍｍとなるようトレイに敷き、バッチ式加熱炉内に仕込んだ。そして油回転式真空ポンプで炉内を減圧しつつ、２００℃／ｈｒの昇温速度で炉内を１，０００℃に昇温した。そして１，０００℃に達した後、炉内にメタン０．３Ｌ／ｍｉｎで通気し、１０時間の炭素被覆処理を行った。メタン停止後、炉内を降温・冷却し、１０６ｇの黒色粒子を得た。
【００３６】
得られた黒色粒子は、ＢＥＴ比表面積が４．８ｍ2／ｇで、黒色粒子に対する炭素被覆量４．８質量％の導電性粒子であった。
またこの粒子をレーザー回折法粒度分布測定装置（島津製作所ＳＡＬＤ−３１００）で屈折率３．９０−０．０１ｉの条件で測定したところ、体積分布におけるＤ50（累積５０％径）は５．６μｍ、Ｄ90（累積９０％径）は８．０μｍ、またグラフから読み取ったモード径（最頻値）は７．１μｍであった。
【００３７】
＜電池評価＞
次に、以下の方法で、得られた粒子を負極活物質として用いた電池評価を行った。
まず、得られた負極材４５質量％と人造黒鉛（平均粒径１０μｍ）４５質量％、ポリイミド１０質量％を混合し、さらにＮ−メチルピロリドンを加えてスラリーとした。
このスラリーを厚さ１２μｍの銅箔に塗布し、８０℃で１時間乾燥後、ローラープレスにより電極を加圧成形し、この電極を３５０℃で１時間真空乾燥させた。その後、２ｃｍ2に打ち抜き、負極とした。
【００３８】
そして、得られた負極の充放電特性を評価するために、対極にリチウム箔を使用し、非水電解質として六フッ化リン酸リチウムをエチレンカーボネートとジエチルカーボネートの１／１（体積比）混合液に１モル／Ｌの濃度で溶解した非水電解質溶液を用い、セパレータに厚さ３０μｍのポリエチレン製微多孔質フィルムを用いた評価用リチウムイオン二次電池を作製した。
【００３９】
作製したリチウムイオン二次電池を、一晩室温で放置した後、二次電池充放電試験装置（（株）ナガノ製）を用いて、テストセルの電圧が０Ｖに達するまで０．５ｍＡ／ｃｍ2の定電流で充電を行い、０Ｖに達した後は、セル電圧を０Ｖに保つように電流を減少させて充電を行った。そして、電流値が４０μＡ／ｃｍ2を下回った時点で充電を終了させた。そして放電は０．５ｍＡ／ｃｍ2の定電流で行い、セル電圧が１．４Ｖに達した時点で放電を終了して、放電容量を求めた。
以上の充放電試験を繰り返し、評価用リチウムイオン二次電池の５０サイクル後の充放電試験を行った。結果を表１に示す。初回放電容量１，７１８ｍＡｈ／ｇ、５０サイクル後のサイクル保持率９４％の高容量及びサイクル性に優れたリチウムイオン二次電池であることが確認された。
【００４０】
［実施例２］
実施例１と同じＳｉＯｘ（ｘ＝１．０）を同様にボールミルで８μｍにした。次のジェットミル工程で今度は分級機の回転数を９，０００ｒｐｍとして、サイクロンからＤ50が６．５μｍの粉末を得た。実施例１と同様に炭素被覆処理を行い、Ｄ50が８．８μｍ、Ｄ90が１３．８μｍ、モード径１１．０μｍで炭素被覆量４．９質量％の導電性粒子を得た。得られた導電性粒子を用いて、実施例１と同様の方法で負極を作製し、電池評価を行った。
【００４１】
［実施例３］
実施例１と同じＳｉＯｘ（ｘ＝１．０）を１ｍｍの篩に掛け、その篩下を実施例１と同じジェットミルで、圧力空気の圧力０．５８ＭＰａ、分級機の回転数５，８００ｒｐｍの条件で微粉砕し、サイクロンで回収したところ、Ｄ50が１４．３μｍの粒子を得た。メタンの通気時間は１３時間として炭素被覆処理を行う以外は、実施例１と同様の方法で調製し、Ｄ50が１４．９μｍ、Ｄ90が２２．２μｍ、モード径１７．０μｍで、炭素被覆量４．８質量％の導電性粒子を得た。得られた導電性粒子を用いて、実施例１と同様の方法で負極を作製し、電池評価を行った。
【００４２】
［比較例１］
実施例１と同じボールミルで８μｍに粉砕したＳｉＯｘ（ｘ＝１．０）粒子を気流式分級機（日清エンジニアリング製ＴＣ−１５）にかけ、風量２．５Ｎｍ3／ｍｉｎ、ローター回転数３，５００ｒｐｍの条件で分級した。サイクロンで回収した微粉側の粒子のＤ50は３．８μｍであった。
実施例１と同様に炭素被覆処理を行い、Ｄ50が６．０μｍ、Ｄ90が１０．３μｍ、モード径７．１μｍで、炭素被覆量４．９質量％の導電性粒子を得た。得られた導電性粒子を用いて、実施例１と同様の方法で負極を作製し、電池評価を行った。
【００４３】
［比較例２］
実施例１でジェットミルにより微粉砕した同じＳｉＯｘ（ｘ＝１．０）粒子を、気流式分級機で風量２．５Ｎｍ3／ｍｉｎ、ローター回転数１０，０００ｒｐｍの条件で分級した。分級機下で回収した粗粉側の粒子のＤ50は５．１μｍであった。メタン通気時間を１３時間とする以外は、実施例１と同様に炭素被覆処理を行った。得られた粒子は、Ｄ50が５．４μｍ、Ｄ90が７．７μｍ、モード径は５．７μｍで、炭素被覆量５．０質量％の導電性粒子であった。得られた導電性粒子を用いて、実施例１と同様の方法で負極を作製し、電池評価を行った。
【００４４】
［比較例３］
実施例１と同じボールミルで８μｍに粉砕したＳｉＯｘ（ｘ＝１．０）粒子を、湿式メディア粉砕装置（ユーロテック製ＯＢビーズミル）でヘキサンを溶媒として粉砕し、Ｄ50が０．９μｍとした。メタン通気時間を７時間とする以外は、実施例１と同様に炭素被覆処理を行った。得られた粒子は、Ｄ50が２．３μｍ、Ｄ90が５．１μｍ、モード径は２．９μｍで、炭素被覆量５．２質量％の導電性粒子であった。得られた導電性粒子を用いて、実施例１と同様の方法で負極を作製し、電池評価を行った。
【００４５】
実施例、比較例の粒度及び電池特性の一覧表を表１に示す。比較例は実施例の負極材に比べて明らかにサイクル特性に劣るリチウムイオン二次電池であることが確認された。
【００４６】
【表１】
2015149171.tif 000002
【図１】
2015149171.tif 000003
【図２】
2015149171.tif 000004
【図３】
2015149171.tif 000005
【図４】
2015149171.tif 000006
【図５】
2015149171.tif 000007
【図６】
2015149171.tif 000008